(57)【要約】光重合性モノマー、オリゴマー、またはプレポリマー；着色料および式（Ｉ）もしくは（II）または（Ｉａ）もしくは（IIａ）の化合物あるいはそれらの混合物、ならびに場合により反応性希釈剤を含む紫外線硬化性インクジェットインク組成物を記録媒体に塗布するステップと、紫外光線を照射することによってインク組成物を記録媒体上で硬化させるステップとを含む、インクジェット印刷物を作成する方法。
2006524731.tif 000002
【特許請求の範囲】
【請求項１】
インクジェット印刷物を製造する方法であって、
光重合性モノマー、オリゴマー、またはプレポリマー；
着色料、および式ＩまたはIIまたはＩａまたはIIａ：
【化１】
2006524731.tif 000010
の化合物、
あるいはそれらの混合物、ならびに
場合により反応性希釈剤
を含む紫外線硬化性インクジェットインク組成物を記録媒体に塗布する工程と、
紫外線を照射することによってインク組成物を記録媒体上で硬化させる工程とを含む方法。
【請求項２】
インクジェット組成物が、
光重合性モノマー、オリゴマーまたはプレポリマー；
着色料、およびＩまたはIIまたはＩａまたはIIａ
【化２】
2006524731.tif 000011
の化合物
あるいはそれらの混合物、ならびに
反応性希釈剤
を含む、請求項１記載の方法。
【請求項３】
インクジェットインク組成物が、１〜２重量％の化合物Ｉａの含有率および４〜６重量％の水分含有率を有する化合物ＩａおよびIIａの混合物である、請求項１または２記載の方法。
【請求項４】
インクジェットインク組成物中の着色料が、顔料粉末または顔料調製物である、請求項１〜３のいずれか一項記載の方法。
【請求項５】
インクジェットインク組成物が、周囲温度下にて５０mPas未満の粘度を所有する、請求項１〜４のいずれか一項記載の方法。
【請求項６】
インクジェットインク系における、請求項１に記載した式ＩまたはIIまたはＩａまたはIIａの化合物の使用。
【発明の詳細な説明】
【技術分野】
【０００１】
本発明は、光開始剤としてアルファヒドロキシケトンを含有する照射硬化性インクジェットインクに関するものである。
【０００２】
インクジェット工程において、画像は、ノズルを通じてインク滴を記録材料に噴射することによって作製される。各種のインクジェットプリンタで使用されるインクは、染料ベースまたは顔料ベースのいずれかとして分類できる。
【０００３】
照射硬化性インクジェットインク組成物は、一般に、１種以上の照射硬化性モノマー、プレポリマー、もしくはオリゴマーまたは反応性希釈剤；１種以上の光開始剤、着色料、および他の添加剤を含有することができる。本発明の最終インクジェットインク組成物を配合する際に、所定の物理的性質を充足せしめるべきである。例えば、インクジェット記録工程において使用のためのインク組成物は、周囲温度にて５０mPas未満の適当な粘度を有するべきであり、例えば１〜４０mPas（ミリパスカル−秒）が好ましい。粘度、光沢、および架橋密度などのインクの性質は、処方に使用する反応性希釈剤のタイプおよび／または割合を変化させることにより制御できる。
【０００４】
有用な光開始剤は、例えば、アルファヒドロキシケトン、例えば１−ヒドロキシシクロ−ヘキシルフェニルケトン（IRGACURE 184）、２−ヒドロキシ−２−メチル−１−フェニル−１−プロパン（DAROCUR 1173）１−［４−（２−ヒドロキシエトキシ）−フェニル］−２−ヒドロキシ−２−メチル−１−プロパン−１−オン（IRGACURE2959）またはポリ（２−ヒドロキシ−２−メチル−１−［４−（１−メチルビニル）フェニル］プロパン−１−オン（Esacure KIP 150として市販されている、Fratelli Lamberti）である。IRGACUREおよびDAROCURは、Ciba Specialty Chemicals Inc.の商品である。
【０００５】
ＰＣＴ公表０３／０４００７６に開示されたような光開始剤が、ＵＶ硬化性インクの硬化速度を改善することが分かった。
【０００６】
これより、本発明は、インクジェット印刷物を製造する工程に関し、方法は、
光重合性モノマー、オリゴマー、またはプレポリマー；
着色料および式ＩまたはIIまたはＩａまたはIIａ：
【０００７】
【化３】
2006524731.tif 000003
【０００８】
の化合物
あるいはそれらの混合物、および
場合により反応性希釈剤を含む紫外線硬化性インクジェットインク組成物を記録媒体に塗布するステップと、紫外線を照射することによってインク組成物を記録媒体上で硬化させるステップとを含む。
【０００９】
本発明のインク組成物を噴射できるインクジェット記録媒体に制限はなく、例えば紙、塗被紙、ポリオレフィンコーティング紙、ダンボール、木材、複合材ボード、プラスチック、塗被プラスチック、キャンバス、織物、金属、ガラス、およびセラミックスを含む。
【００１０】
溶媒含有結晶の調製では、適切な極性溶媒、例えば水、脂肪族アルコール、例えばメタノール、エタノール；アミン、例えば第３級アミンがある。溶媒は、好ましくは水である。溶媒（水）の含有率は、２〜８重量％、好ましくは４〜６重量％である。
【００１１】
調製工程において、式ＩａおよびIIａの化合物の溶媒含有（水分含有）結晶性異性体混合物が最初に形成され、乾燥剤を使用して乾燥することにより、それから無溶媒異性体混合物が得られる。
【００１２】
異性体混合物は、メタ−パラ化合物およびパラ−パラ化合物を任意の重量比で含有することができる。しかし、９９．９〜２５重量％のパラ−パラ化合物の含有率、および０．１〜７５重量％のメタ−パラ化合物の含有率を有する異性体混合物が選好される。９９．９〜７０重量％のパラ−パラ化合物の含有率を有する、および０．１〜３０重量％のメタ−パラ化合物の含有率を有する異性体混合物が特に選好される。
【００１３】
特に好ましいものは、化合物Ｉａの１〜２％の含有率および４〜６％の水分含有率を有する化合物ＩａおよびIIａの混合物である。
【００１４】
異性体混合物の調製は、下記のスキームに従って実施する：
ａ）Friedel-Craftsのアシル化
【００１５】
【化４】
2006524731.tif 000004
【００１６】
ｂ）ビス（α−クロロイソブチリル）ジフェニルメタンへの塩素化
ｃ）ビス（α−ヒドロキシイソブチリル）ジフェニルメタンへの加水分解
ｄ）溶媒含有結晶性異性体混合物への更なる加工
ｅ）適宜、無溶媒結晶性異性体混合物を生成するための乾燥。
【００１７】
適切なモノマーは、少なくとも１つの炭素−炭素不飽和結合を有するそれらの化合物を含む。このようなモノマーの例は、下記を含み、それらに制限しない：（メタ）アクリル酸およびその塩；
アルキルエステルなどの（メタ）アクリル酸エステル、例えばメチル、エチル、２−クロロエチル、Ｎ−ジメチル−アミノエチル、ｎ−ブチル、イソブチル−、ペンチル、ヘキシル、シクロヘキシル、２−エチルヘキシル、オクチル、イソボルニル［２−エキソ−ボルニル］エステル；
フェニル、ベンジル−、およびＯ−、ｍ−およびｐ−ヒドロキシフェニルエステル；
ヒドロキシアルキルエステル、例えば２−ヒドロキシエチル、２−ヒドロキシプロピル，４−ヒドロキシブチル、３，４−ジヒドロキシブチル、またはグリセロール［１，２，３−プロパントリオール］エステル；
エポキシアルキルエステル、例えばグリシジル、２，３−エポキシブチル、３，４−エポキシブチル、２，３−エポキシシクロヘキシル、１０，１１−エポキシウンデシルエステル；
（メタ）アクリルアミド、Ｎ−置換（メタ）アクリルアミド、例えばＮ−メチロールアクリルアミド、Ｎ−メチロールメタクリルアミド、Ｎ−エチルアクリルアミド、N−エチルメタクリルアミド、Ｎ−ヘキシルアクリルアミド、Ｎ−ヘキシル−メタクリルアミド、Ｎ−シクロヘキシルアクリルアミド、Ｎ−シクロヘキシルメタクリルアミド−、Ｎ−ヒドロキシエチル−アクリルアミド、Ｎ−フェニルアクリルアミド、Ｎ−フェニルメタクリルアミド、Ｎ−ベンジルアクリルアミド、Ｎ−ベンジルメタクリルアミド、Ｎ−ニトロフェニルアクリルアミド、Ｎ−ニトロフェニルメタクリルアミド、Ｎ−エチル−N−フェニルアクリルアミド、Ｎ−エチル−N−フェニルメタクリルアミド、Ｎ−（４−ヒドロキシフェニル）アクリルアミド、およびＮ−（４−ヒドロキシフェニル）メタクリルアミド、ＩＢＭＡＡ（Ｎ−イソブトキシメチルアクリルアミド）、（メタ）アクリルニトリル；
不飽和酸無水物、例えばイタコン酸無水物、マレイン酸無水物、２，３−ジメチルマレイン酸無水物、および２−クロロマレイン酸無水物；
不飽和酸エステル、例えばマレイン酸エステル、フタル酸エステル、イタコン酸エステル、［メチレンコハク酸エステル］；
スチレン、例えばメチルスチレン、クロロメチルスチレン、ならびにｏ−、ｍ−、およびｐ−ヒドロキシスチレン、ジビニルベンゼン；
塩化ビニルおよび塩化ビニリデン；
ビニルエーテル、例えばイソブチルビニルエーテル、エチルビニルエーテル、２−クロロエチルビニルエーテル、ヒドロキシ−エチルビニルエーテル、プロピルビニルエーテル、ブチルビニルエーテル、イソブチルビニルエーテル、オクチルビニルエーテル、およびフェニルビニルエーテル；
ビニルおよびアリルエステル、例えばビニルアセテート、ビニルアクリレート、ビニルクロロアセテート、ビニルブチラート、およびビニルベンゾアート、ジビニルスクシナート、ジアリルフタレート、トリアリルホスフェート；
イソシアヌレート、例えばトリアリルイソシアヌレート、およびトリス（２−アクリロイルエチル）イソシアヌレート；
N−ビニル複素環化合物、Ｎ−ビニルピロリドンもしくは適切に置換されたビニルピロリドン、Ｎ−ビニルカルバゾール、Ｎ−ビニルカプロラクタムまたは適切に置換されたビニルカプロラクタム、４−ビニルピリジン。
【００１８】
エステルの代表的な例には、ジアクリレート、例えば１，６−ヘキサンジオールジアクリレート（ＨＤＤＡ）、エチレングリコールジアクリレート、プロピレングリコールジアクリレート、ジプロピレングリコールジアクリレート、トリプロピレングリコールジアクリレート、ネオペンチルグリコールジアクリレート、ヘキサメチレングリコールジアクリレートおよびビスフェノールＡジアクリレート、トリメチロールプロパントリアクリレート、トリメチロールエタントリアクリレート、トリメチロールプロパントリメタクリレート、トリメチロールエタントリメタクリレート、テトラメチレングリコールジメタクリレート、トリエチレングリコールジメタクリレート、テトラ−エチレングリコールジアクリレート、ペンタエリスリトールジアクリレート、ペンタエリスリトールトリアクリレート、ペンタエリスリトールテトラアクリレート、ジペンタエリスリトールジアクリレート、ジペンタエリスリトールトリアクリレート、ジペンタエリスリトールテトラ−アクリレート、ジペンタエリスリトールペンタアクリレート、ジペンタエリスリトールヘキサアクリレート、トリペンタエリスリトールオクタアクリレート、ペンタエリスリトールジメタクリレート、ペンタエリスリトールトリメタクリレート、ジペンタエリスリトールジメタクリレート、ジペンタエリスリトールテトラメタクリレート、トリペンタエリスリトールオクタメタクリレート、ペンタエリスリトールジイタコナート、ジペンタエリスリトールトリスイタコナート、ジペンタエリスリトールペンタイタコナート、ジペンタエリスリトールヘキサイタコナート、エチレングリコールジアクリレート、１，３−ブタンジオールジアクリレート、１，３−ブタンジオールジメタクリレート、１，４−ブタンジオールジイタコナート、ソルビトールトリアクリレート、ソルビトールテトラ−アクリレート、ペンタエリスリトール改質トリアクリレート、ソルビトールテトラメタクリレート、ソルビトールペンタ−アクリレート、ソルビトールヘキサアクリレート、オリゴエステルアクリレートおよびメタクリレート、グリセロールジ−およびトリ−アクリレート、１，４−シクロヘキサンジアクリレート、２００〜１５００の分子量を有するポリエチレングリコールのビスアクリレートおよびビスメタクリレート、およびそれらの混合物がある。
アルコキシル化ポリオールの以下のエステル：グリセロールエトキシレートトリアクリレート、グリセロールプロポキシレートトリアクリレート、トリメチロールプロパンエトキシレートトリアクリレート、トリメチロールプロパンプロポキシレートトリアクリレート、ペンタエリスリトールエトキシレートテトラアクリレート、ペンタエリスリトールプロポキシレートトリアクリレート、ペンタエリスリトールプロポキシレートテトラアクリレート、ネオペンチルグリコールエトキシレートジアクリレート、ネオペンチルグリコールプロポキシレートジアクリレートも適切である。
【００１９】
より高い分子量の（オリゴマー性）多価不飽和化合物（プレポリマーとしても既知）の非制限的な例には、エチレン性不飽和の単官能性もしくは多官能性のカルボン酸およびポリオールもしくはポリエポキシドのエステル、および鎖または側鎖にエチレン性不飽和基を有するポリマー、例えば不飽和ポリエステル、ポリアミド、およびポリウレタンならびにそれらのコポリマー、アルキド樹脂；ポリブタジエンおよびブタジエンのコポリマー、ポリイソプレンおよびおよびイソプレンのコポリマー、側鎖に（メタ）アクリル基を有するポリマーおよびコポリマー、例えばメタクリル化ウレタン、また１種以上のこのようなポリマーの混合物がある。
【００２０】
適切な単官能性または多官能性の不飽和カルボン酸の例としては、アクリル酸、メタクリル酸、クロトン酸、イタコン酸、桂皮酸、マレイン酸、フマル酸、イタコン酸、および不飽和脂肪酸、例えばリノレン酸、およびオレイン酸である。アクリル酸およびメタクリル酸が好ましい。
【００２１】
しかし、また、飽和ジまたはポリカルボン酸を不飽和カルボン酸と混合した状態で使用することも可能である。適切な飽和ジまたはポリカルボン酸の例には、例えばテトラクロロフタル酸、テトラブロモフタル酸、フタル酸無水物、アジピン酸、テトラヒドロフタル酸、イソフタル酸、テレフタル酸、トリメリト酸、ヘプタンジカルボン酸、セバシン酸、ドデカンジカルボン酸、ヘキサヒドロフタル酸などがある。
【００２２】
適切なポリオールは、芳香族ならびに特に、脂肪族およびシクロ脂環式ポリオールである。芳香族ポリオールの例としては、ヒドロキノン、４，４’−ジヒドロキシジフェニル、２，２−ジ（４−ヒドロキシフェニル）プロパン、およびノボラックおよびレゾールがある。ポリエポキシドの例には、前記ポリオール、特に芳香族ポリオールおよびエピクロロヒドリンをベースとするポリエポキシドである。またポリオールとして適切なものは、ポリマー鎖中または側鎖中にヒドロキシル基を含有すポリマーおよびコポリマー、例えばポリビニルアルコールおよびそのコポリマー、もしくはポリメタクリル酸ヒドロキシアルキルエステルまたはそれらのコポリマーである。更に適切なポリオールは、ヒドロキシル末端基を有するオリゴエステルがある。
【００２３】
脂肪族およびシクロ脂環式ポリオールの例としては、好ましくは２〜１２個の炭素原子を有するアルキレンジオール、例えばエチレングリコール、１，２−または１，３−プロパンジオール、１，２−、１，３−または１，４−ブタンジオール、ペンタンジオール、ヘキサンジオール、オクタンジオール、ドデカンジオール、ジエチレングリコール、トリエチレングリコール、好ましくは２００〜１５００の分子量を有するポリエチレングリコール、１，３−シクロペンタンジオール、１，２−、１，３−または１，４−シクロヘキサンジオール、１，４−ジヒドロキシメチルシクロヘキサン、グリセロール、トリス（β−ヒドロキシエチル）アミン、トリメチロールエタン、トリメチロールプロパン、ペンタエリトリトール、ジペンタエリスリトールおよびソルビトールを含む。
【００２４】
ポリオールは、１種の、または異なる不飽和カルボン酸によって部分的または完全にエステル化され、部分エステル中の遊離ヒドロキシル基を改質、例えばエーテル化、または他のカルボン酸によってエステル化することができる。
【００２５】
好ましいものは、
（メタ）アクリル化エポキシエステル、
（メタ）アクリル化ポリエステルまたはビニルエーテル基含有ポリエステル、
（メタ）アクリル化ポリウレタン、ポリエーテルおよびポリオールである。
【００２６】
アミノアクリレート
ＵＶ硬化性インクジェットで使用される好ましい成分は、例えばGaskeの米国特許第３８４４９１６号、Weissらの欧州特許第２８０２２２号、Meixnerらの米国特許第５４８２６４９号、またはReichらの米国特許第５７３４００２号に記載されているような第１級または第２級アミンとの反応によって改質されたアクリレートである。このようなアミン改質アクリレートは、また、アミノアクリレートとも呼ばれる。アミノアクリレートの存在下で、ＵＶ硬化性系が硬化性能の上昇を示すことが既知である。それらは、特にＵＶ硬化性インクジェットのような低粘性系でのラジカル誘発重合反応について典型的に観察される酸素阻害を克服するために有用である。アミノアクリレートは、例えばUCB ChemicalsからEBECRYL 80、EBECRYL 81、EBECRYL 83、EBECRYL P115、EBECRYL 7100の名称で、BASFからLaromer PO83F、Laromer PO 84F、Laromer PO 94Fの名称で、CognisからPHOTOMER 4775 F、PHOTOMER 4967 Fの名称で、またはCray ValleyからCN501、CN503、CN550の名称で、またはRahn AGからGenomer 5275の商標名で入手できる。
【００２７】
これらの引用されたモノマー、プレポリマー、ポリマー、およびオリゴマーのすべての混合物が使用できることは明らかであると思う。
【００２８】
光重合性モノマー、オリゴマー、またはプレポリマーの量は、例えば１０〜８０重量％、好ましく１０〜６０重量％である。
【００２９】
特に重視されるものは上述した通りの少なくとも１種の脂肪族または芳香族エポキシド、少なくとも１種のポリオールまたはポリビニルポリオール、および少なくとも１種のカチオン生成光開始剤を含む、低い粘度を有するカチオン性硬化性組成物である。多くのこれらのエポキシドは、当技術分野において周知であり、市販されている。
【００３０】
カチオン光硬化性組成物で使用できる光開始剤は、例えば、アリールヨードニウム塩およびアリールスルホニウム塩である。
【００３１】
米国特許第６３０６５５５号は、式
【００３２】
【化５】
2006524731.tif 000005
【００３３】
のジアリールヨードニウム塩について記載し、式中、
Ｘは、分岐Ｃ3〜Ｃ20アルキルまたはＣ3〜Ｃ8シクロアルキルであり；
Ｘ1は、水素、線状Ｃ1〜Ｃ20アルキル、分岐Ｃ3〜Ｃ20アルキル、またはＣ3〜Ｃ8シクロアルキルであり；但し、ＸおよびＸ1中の炭素原子の合計が、少なくとも４であり；
Ｙは、線状Ｃ1〜Ｃ10アルキル、分岐Ｃ3〜Ｃ10アルキル、またはＣ3〜Ｃ8シクロアルキルであり；
Ａ-は、基（ＢＦ4）-、（ＳｂＦ6）-、（ＰＦ6）-、（Ｂ（Ｃ6Ｆ5））4-、Ｃ1〜Ｃ20アルキルスルホナート、Ｃ2〜Ｃ20ハロアルキルスルホナート、非置換Ｃ6〜Ｃ10アリールスルホナート、カンファースルホナート、Ｃ1〜Ｃ20パーフルオロアルキルスルホニルメチド、Ｃ1〜Ｃ20パーフルオロアルキルスルホニルイミド、およびハロゲン、ＮＯ2、Ｃ1〜Ｃ12アルキル、Ｃ1〜Ｃ12ハロ−アルキル、Ｃ1〜Ｃ12アルコキシによって、またはＣＯＯＲ1によって置換されたＣ6〜Ｃ10アリールスルホナートから選択された非求核アニオンであり；
Ｒ1は、Ｃ1〜Ｃ20アルキル、フェニル、ベンジル；あるいはＣ1〜Ｃ12アルキル、Ｃ1〜Ｃ12アルコキシによって、またはハロゲンによって単置換または多置換されたフェニルである。
【００３４】
市販のビスアリールヨードニウム塩は、Irgacure 250(Ciba Specialty Chemicalsからのヨードニウム、（４−メチル−フェニル）［４−（２−メチルプロピル）フェニル］−、ヘキサフルオロホスフェート（１−））、CD 1012(Sartomer)、UV 9380C(GE Bayer Silicones)、Rhodorsil 2074(Rhodia)などであり、トリアリールスルホニウム塩は、UVI-6990、UVI-6974(Union Carbide）などである。
【００３５】
重視されるものは、カチオンおよびラジカル重合性ならびに光重合性原料を含有するハイブリッド系である。カチオン重合性系の例には、環状エーテル、特にエポキシドおよびオキセタン、ならびにビニルエーテルおよびヒドロキシ含有化合物も含まれる。ラクトン化合物および環状チオエーテルも、ビニルチオエーテルと同様に使用できる。更なる例としては、アミノプラスチックまたはフェノール性レゾール樹脂も含まれる。これらは、特にメラミン、尿素、エポキシ、フェノール、アクリル、ポリエステル、およびアルキド樹脂であるが、特にアクリル、ポリエステル、またはアルキド樹脂とメラミン樹脂との混合物である。照射硬化性樹脂は、エチレン性不飽和化合物、特に（メタ）アクリレート樹脂を含有する。
【００３６】
更に重視されるものは、第１段階で光重合され、次に第２段階で熱後処理によって架橋されるハイブリッド系である。このようなハイブリッド系は、非光重合性フィルム形成性成分との混合物中に不飽和化合物を含む。これらは、例えば、物理的に乾燥性ポリマーまたは有機溶媒中のそれらの溶液、例えばニトロセルロースまたはセルロースアセトブチラートにすることができる。しかし、それらは化学または熱硬化性樹脂、例えばポリイソシアナート、ポリエポキシドまたはメラミン樹脂でもよい。
【００３７】
更に重視されるものは、最初に熱によって、次にＵＶまたは電子の照射によって、あるいはその反対で硬化される、２段階硬化系であり、それらの成分が、光開始剤の存在下でのＵＶ光の照射に反応できる上記した通りのエチレン性二重結合を含有するものである。
【００３８】
主光開始剤に加えて、追加の光開始剤および／または共開始剤または相乗剤、例えばスペクトル感度をシフトまたは拡大する増感剤を含むことが望ましいことが時にある。これらは特に、芳香族カルボニル化合物、例えばベンゾフェノン、特にイソプロピル−チオキサントンを含むチオキサントン、アントラキノン、および３−アシルクマリン誘導体、ターフェニル、スチリルケトン、および３−（アロイルメチレン）−チアゾリン、カンファーキノンならびにエオシン、ローダミン、およびエリトロシン染料を含む。
【００３９】
さらなる光開始剤としては、例えば、Ciba-Specialty Chemicals INC.からのIRGACURE 184、651、369、1700、1800、および1850ならびにDAROCUR1173および4265にすることができる。
【００４０】
光開始剤および場合により共開始剤は、好ましくは、０．２〜２０重量％の、最も好ましくは１〜１０％の量で存在する。
【００４１】
本発明のインクジェットインクは着色料を含有する。多種多様の有機および無機染料ならびに顔料が、単独または組合せて、本発明のインクジェットインク組成物での使用のために選択することができる。顔料粒子は、噴射ノズルでのインクの自由な流動を可能にする程に十分に小さく（０．００５〜１５μm）すべきである。顔料粒子は、好ましくは０．００５〜１μmにすべきである。
【００４２】
顔料およびそれらの調製物の非常に微細な分散物が、米国特許第５，５３８，５４８号に開示されている。
【００４３】
インクは、好ましくは、インクの総重量に基づいて、総含有率１〜３５重量％、特に１〜３０重量％、好ましく１〜２０重量％の着色料を含む。２．５重量％、特に５重量％、好ましく７．５重量％の限度が、ここでは下方限度として好ましい。
【００４４】
適切な着色料は、例えば、Cyan Irgalite Blue GLO(Ciba Specialty Chemicals）のような純顔料粉末、またはMICROLITH顔料調製物のような顔料調製物である。
【００４５】
顔料は、黒、白、シアン、マゼンタ、黄色、赤、青、緑、褐色、それらの混合物にすることができる。例えば、適切な顔料物質は、Cabot Colo.からのRegal 400R、Mogul L、Elftex 320、またはDegussa Co.からのCarbon Black FW18、Special Black 250、Special Black 350、Special Black 550、Printex 25、Printex 35、Printex 55、Printex 150T、およびPigment Black 7のようなカーボンブラックを含む。適切な顔料の更なる例、例えば米国特許第５，３８９，１３３号に開示されている。適切な白色顔料は、二酸化チタン（ルチルおよびアナターゼ態種）、例えばKronosからのKRONOS 2063、またはSachtlebenからのHOMBITAN R610 Lである。
【００４６】
適切な顔料は、例えば、C.I.Pigment Yellow 17、C.I.Pigment Blue 27、C.I.Pigment Red 49:2、C.I.Pigment Red 81:1、C.I.Pigment Red 81:3、C.I.Pigment Red 81:x、C.I.Pigment Yellow 83、C.I.Pigment Red 57:1、C.I.Pigment Red 49:1、C.I.Pigment Violet 23、C.I.Pigment Green 7、C.I.Pigment Blue 61、C.I.Pigment Red 48:1、C.I.Pigment Red 52:1、C.I.Pigment Violet 1、C.I.Pigment White 6、C.I.Pigment Blue 15、C.I.Pigment Yellow 12、C.I.Pigment Blue 56、C.I.Pigment Orange 5、C.I.Pigment Black 7、C.I.Pigment Yellow 14、C.I.Pigment Red 48:2、C.I.Pigment Blue 15:3、C.I.Pigment Yellow 1、C.I.Pigment Yellow 3、C.I.Pigment Yellow 13、C.I.Pigment Orange 16、C.I.Pigment Yellow 55、C.I.Pigment Red 41、C.I.Pigment Orange 34、C.I.Pigment Blue 62、C.I.Pigment Red 22、C.I.Pigment Red 170、C.I.Pigment Red 88、C.I.Pigment Yellow 151、C.I.Pigment Red 184、C.I.Pigment Blue 1:2、C.I.Pigment Red 3、C.I.Pigment Blue 15:1、C.I.Pigment Blue 15:3、C.I.Pigment Blue 15:4、C.I.Pigment Red 23、C.I.Pigment Red 112、C.I.Pigment Yellow 126、C.I.Pigment Red 169、C.I.Pigment Orange 13、C.I.Pigment Red 1-10、12、C.I.Pigment Blue 1:X、C.I.Pigment Yellow 42、C.I.Pigment Red 101、C.I.Pigment Brown 6、C.I.Pigment Brown 7、C.I.Pigment Brown 7:X、C.I.Pigment Black 11、C.I.Pigment Metal 1、C.I.Pigment Metal 2、C.I.Pigment Yellow 128、C.I.Pigment Yellow 93、C.I.Pigment Yellow 74、C.I.Pigment Yellow 138、C.I.Pigment Yellow139、C.I.Pigment Yellow 154、C.I.Pigment Yellow 185、C.I.Pigment Yellow 180、C.I.Pigment Red 122、C.I.Pigment Red 184、および架橋アルミニウムフタロシアニン顔料、C.I.Pigment Red 254、C.I.Pigment Red 255、C.I.Pigment Red 264、C.I.Pigment Red 270、C.I.Pigment Red 272、C.I.Pigment Violet 19、C.I.Pigment Red 166、C.I.Pigment Red 144C、C.I.Pigment Red 202、C.I.Pigment Yellow 110、C.I.Pigment Yellow 128、C.I.Pigment Yellow 150、C.I.Pigment Orange 71、C.I.Pigment Orange 64、C.I.Pigment Blue 60を含む。
【００４７】
顔料は、必要はないが、顔料安定剤とも呼ばれる分散剤を含む分散物の形であるのがよいが、その形である必要はない。例えば、ポリエステルの顔料安定剤は、ポリアクリレート型、特に高分子量ブロックコポリマーの形のポリウレタンにすることができ、典型的には、顔料の重量の２．５％〜１００重量％を組み込むことになる。ポリウレタン分散剤の例には、ＥＦＫＡ  ４０４７がある。
【００４８】
更なる顔料分散物は（UNISPERSE、IRGASPERSE）およびORASOL Dyes（溶媒溶解性染料）：C.I.Solvent Yellow 146、C.I.Solvent Yellow 88、C.I.Solvent Yellow 89、C.I.Solvent Yellow 25、C.I.Solvent Orange 11、C.I.Solvent Orange 99、C.I.Solvent Brown 42、C.I.Solvent Brown 43、C.I.Solvent Brown 44、C.I.Solvent Red 130、C.1.Solvent Red 233、C.I.Solvent Red 125、C.I.Solvent Red 122、C.I.Solvent Red 127、C.I.Solvent Blue 136、C.I.Solvent Blue 67、C.I.Solvent Blue 70、C.I.Solvent Black 28、C.I.Solvent Black 29である。
【００４９】
特に重視されるものは、Ciba Specialty Chemicals Inc.から市販されているMICROLITH顔料調製物である。これらの顔料分散物は、種々の樹脂、例えばビニル樹脂、アクリル樹脂、および芳香族ポリウレタン樹脂中に予備分散された有機または無機顔料にすることができる。MICROLITH-WAは、例えば、アルカリ性水／アルコール溶解性アクリル樹脂（特に水性グラビアおよびフレキソ印刷用に開発された）中に、ＵＶおよびインクジェット印刷インクと適合し得る顔料と共に予備分散された一連の顔料にすることができる。
【００５０】
Microlith-Kインクジェット製品は、ビニルベースインクに使用し、可塑化および剛性ＰＶＣ、金属箔からポリマー塗被再生セルロースフィルムまで、多くの基材に良好な接着を与えるように処方できる。
【００５１】
本発明のインクジェットインクは、また、更に一般的には、顔料を粉砕する間のチップまたはインサイチュー組合せ（上述のとおり）および高度分散剤（例えば、Aveciaから入手可能なSolsperse）のような他の顔料の調製物もバインダー担体中に含むことができる。
【００５２】
他の添加剤
本発明のインクジェットインクは、界面活性剤、殺生物剤、緩衝剤、防カビ剤、ｐＨ調整剤、導電率調整剤、キレート剤、防錆剤、重合抑制剤、光安定剤などのような添加剤を含むことができる。このような添加剤は、本発明のインクジェットインクに、所望により任意の有効量で入れることができる。
【００５３】
本発明による組成物は、有機溶媒、例えばケトン、エーテル、およびエステル、例えばメチルエチルケトン、イソブチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、エチルアセテート、ｎ−ブチルアセテートおよびエチル３−エトキシプロピオナートまたはEastmanからTXIBとして入手できる１−イソプロピル−２，２−ジメチルトリメチレンジイソブチラートを含有することができる。
【００５４】
本発明のインクジェット用の紫外光線硬化性インクおよび紫外光線硬化性インク組成物中の反応性希釈剤は、分子末端に少なくとも１つの二重結合反応性基を有するモノマーである。その例には、単官能性カプロラクトンアクリレート、トリデシルアクリレート、イソデシルアクリレート、イソオクチルアクリレート、イソミリスチルアクリレート、イソステアリルアクリレート、２−エチルヘキシル−ジグリコールアクリレート、２−ヒドロキシブチルアクリレート、２−アクリロイルオキシエチルヘキサヒドロフタル酸、ネオペンチルグリコールアクリル酸安息香酸エステル、イソアミルアシレート、ラウリルアクリレート、ステアリルアクリレート、ブトキシエチルアシレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールエチレンオキシド付加アクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイルオキシエチルコハク酸、２−アクリロイルオキシエチルフタル酸、および２−アクリロイルオキシエチル−２−ヒドロキシエチルフタル酸；２官能性ヒドロキシピバル酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、トリプロピレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ポリエチレングリコール（１０００）ジアクリレート、ポリプロピレン（４００）ジアクリレート、ポリプロピレン（７００）ジアクリレート、ネオペンチルグリコールジアクリレート、１，３−ブタンジオールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡエチレンオキシド付加ジアクリレート、およびビスフェノールＡプロピレンオキシド付加ジアクリレート；３官能性トリメチロールプロパントリアクリレート、エチレンオキシド改質トリメチルプロパントリアクリレート、エチレンオキシド改質トリメチロールプロパントリアクリレート、ペンタエリトリトールトリアクリレート、トリス（２−ヒドロキシエチル）イソシアヌレートトリアリーラートおよびプロポキシル化グリセリルトリアクリレート；４官能性ペンタジトリメチロールプロパンテトラアクリレート、エトキシル化ペンタエリトリトールテトラアクリレート、ペンタエリトリトールテトラアクリレート；５官能性ジペンタエリトリトールヒドロキシペンタアクリレート；および６官能性ジペンタエリトリトールヘキサアクリレート；およびそれらの変種がある。これらは単独で、または組み合せて使用できる。
【００５５】
反応性希釈剤の量は、例えば、１０〜９０重量％、好ましくは４０〜８０重量％である。
【００５６】
照射硬化用に使用する装置は、当業者には既知であり、市販されている。例えば、硬化は、高圧、中圧、および低圧の水銀照射器、水銀灯、またはパルス化キセノン灯によって進行する。２００〜４００nm領域での４０〜２４０W/cmの強度が通常使用される。
更なる例としては、マイクロ波励起金属蒸気灯、エキシマー灯、超化学線蛍光管、蛍光灯、アルゴン白熱電球、フラッシュランプ、例えば高エネルギーフラッシュランプ、写真用投光灯、発光ダイオード（ＬＥＤ）、電子ビーム、およびＸ線、レーザー光源、例えばエキシマーレーザーがある。
ランプと露光すべき基材との間の距離は、意図する用条およびランプのタイプ及び強度によって変化し得、例えば２cm〜１５０cmにすることができる。
【実施例１】
【００５７】
ＰＣＴ公表ＷＯ０３／０４００７６号による
結晶水を含有する結晶性異性体混合物（式ＩａおよびIIａ）の調製
１．１）Friedel-Crafts反応
ジフェニルメタン１０９．４ｇ（０．６５mol）、イソ酪酸クロライド１５９．３ｇ（１．４９５mol）、および１，２−ジクロロベンゼン１５０mlを合わせて、５〜０℃に冷却する。約４時間の中に、塩化アルミニウム２０８．０ｇ（１．５６mol）を少量に分けて、５〜０℃の内部温度にて添加する。ＨＣｌガスが発生される。次に、攪拌を約１６時間０〜５℃の内部温度で実施する。その期間の終わりに、すべての塩化アルミニウムが溶解していた。次に、暗赤色の反応混合物を氷および水に注入し、攪拌して反応を完了させる。２相を分離漏斗で分離する。有機相を水で洗浄し、次に真空回転蒸発器内で約６０℃、約２５mbarにて、短時間濃縮する。黄色の液体４０３．１ｇを得る。生成物であるビス［４−（２−メチル−プロピオニル）−フェニル］−メタンを主成分とする異性体混合物を、更に精製せずに次の反応で使用する。ＧＣおよび1Ｈ−ＮＭＲスペクトルでは、溶媒１，２−ジクロロベンゼンを除いて、ｐ，ｐ−異性体８７．３％、ｍ，ｐ−異性体１１．４％、ｍ，ｍ−異性体０．６６％、およびｐ−モノ化合物０．６０％が検出される。
【００５８】
１．２）エノールの塩素化
Friedel-Crafts反応からのビス［４−（２−メチル−プロピオニル）−フェニル］−メタンと［３−（２−メチル−プロピオニル）−フェニル］−［４−（２−メチル−プロピオニル）−フェニル］−メタンとの異性体混合物の溶液４０３．１ｇ（０．６５mol）を、油浴によって５５〜６０℃まで加熱する。次に、塩素ガス９２．２ｇ（１．３０mol）を、５５〜６０℃にて、ガラスフリットを通じて、最初はより迅速に、最後には、ごくゆっくりと完全に攪拌しながら導入する。ＨＣｌガスが発生する。導入期間は約６時間である。黄色がかった液体４４１．５ｇを得る。生成物であるビス［４−（２−クロロ−２−メチル−プロピオニル）−フェニル］−メタンを主成分とする異性体混合物を、更に精製せずに次の反応で使用する。1Ｈ−ＮＭＲスペクトルでは、溶媒１，２−ジクロロベンゼンを除いて、ｐ，ｐ−異性体約８７％およびｍ，ｐ−異性体約１２％を検出する。
【００５９】
１．３）加水分解
変形１．３ａ
加水分解生成物のワークアップのための高速結晶化
３０％に濃縮したＮａＯＨ  ２０８．０ｇ（１．５６mol）および脱イオン水２０８mlおよびメタノール２０５．７ｇを一緒にする。次に、５０℃にて約１時間の期間中に、塩素化反応からのビス［４−（２−クロロ−２−メチル−プロピオニル）−フェニル］−メタンと［３−（２−クロロ−２−メチル−プロピオニル）−フェニル］−［４−（２−クロロ−２−メチル−プロピオニル）−フェニル］−メタンとの異性体混合物の１，２−ジクロロベンゼン溶液４４１．５ｇ（０．６５mol）を完全に攪拌しながら滴下し、更にメタノール１０２．８ｇで希釈する。内部温度が５５〜６０℃にゆっくり上昇する。次に、アルカリ性混合物（ｐＨ約１２）を約３〜４時間、５５〜６０℃にて攪拌する。ＧＣサンプルおよび1Ｈ−ＮＭＲサンプルを用いて変換を点検する。次に、混合物を４５℃に冷却して、１６％塩酸約６３．５ｇを滴下して、約２〜３のｐＨに調整する。エマルジョンの色は、濃黄色から黄色に変化する。次に、混合物を約３０分間攪拌する。加水分解が完了すると、反応混合物を少量の希薄水酸化ナトリウム溶液によって中和する。２相を、約５０℃にて分離漏斗で分離する。水２００mlを有機相に添加し、次に、攪拌して、再度分別する。有機相は、ビス［４−（２−ヒドロキシ−２−メチル−プロピオニル）−フェニル］−メタンを主成分とする異性体混合物の溶液である。1Ｈ−ＮＭＲスペクトルでｐ，ｐ−異性体約８８％およびｍ，ｐ−異性体約１１％を検出する。温有機相を溶媒（トルエン４００ml）で希釈し、少量の水（水約２３ｇ、最終生成物の量の約１０％）をそこに添加する。溶液に、４０〜３５℃にて水含有結晶を挿種し、後で結晶化の後に冷却する。濃い懸濁物を濾過し、１，２−ジクロロベンゼンを置換するためにトルエンおよびヘキサンで洗浄する。結晶を真空中で恒量まで乾燥させた。結晶水を含有する白色結晶１７７．７ｇを得る。これは、反応ステップの3つすべてに渡る理論（３５８．４４）の収率７６．３％に相当する。異性体混合物の結晶は、６８〜７０℃で融解し、水５．０２重量％を含有する。結晶は、６．６９；９．６７；１３．９５；１５．１１；１６．３５；１７．５７；１９．４３；２１．３９；２２．１７；２３．３５；２５．９３；２７．１１；２７．７９；２８．７３；３４．８３；４１．１５の２θ角に特徴的なラインを有するＸ線粉末スペクトルを示す。
【００６０】
変形１．３ｂ
加水分解生成物のワークアップのための低速結晶化
実施例１．２で得た異性体混合物を変形１．３ａと同様に加水分解する。
ＧＣおよび1Ｈ−ＮＭＲスペクトルで、ｐ，ｐ−異性体（ビス［４−（２−ヒドロキシ−２−メチル−プロピオニル）−フェニル］−メタン）約８８％およびｍ，ｐ−異性体約１１％を検出する。有機相および水性相を分離した後、温有機相（約５５℃）をトルエン２５０mlで希釈し、次いで、水約３０ｇをそこに添加する。溶液は、３６℃にて自然に結晶化を開始し、温度は、４２℃に上昇する。濃縮していた懸濁物を、トルエン７５mlで希釈し、冷却せずに１時間攪拌する。実験を一晩静置し、翌朝、氷水浴を使用して５℃に冷却する。冷濃縮懸濁物を濾過し、１，２−ジクロロベンゼンを置換するために、トルエン７５mlおよびヘキサン混合物１４０ｇで洗浄する。湿潤濾過生成物を秤量し、湿潤白色結晶２０４．５ｇを二等分する。結晶の一部を直ちに乾燥させ、結晶の一部に後処理を施す。母液および洗浄に使用した溶媒を共に真空中で濃縮する。褐色液体残留物４５．５ｇを得る。芳香族プロトンの積分の評価によって測定したｐ，ｐ−異性体約４２％およびｍ，ｐ−異性体約５８％を1Ｈ−ＮＭＲスペクトルで検出する。
【００６１】
白色結晶１０２．３ｇを真空中で恒量まで乾燥させる。結晶水を含有する白色の綿状で、かさ高い結晶８８．１ｇを得る。これは３つすべての反応ステップに渡る理論値（３５８．４４）の７５．６％の収率に相当する。異性体混合物の結晶は、７１〜７４℃で融解し、Karl Fischer水分測定に従って、水５．１２重量％を含有する。
【００６２】
変形１．３ｃ
後処理
残りの半分の湿潤白色結晶１０２．２ｇを、トルエン１５０ｇで溶解し、蒸留のために加熱する。トルエン６８ｇおよび水１５ｇを蒸留して除去し、溶液の最終温度は、約１１０℃である。溶液をゆっくりと冷却して、一晩静置する。翌朝になっても、すべての物質は依然溶解されている。溶液に、攪拌しながら無水結晶を播種する。溶液は、ゆっくりと結晶化する。後で懸濁物をトルエン６０ｇで希釈し、次に５℃に冷却し、濾過して、トルエン９０ｇで洗浄する。白色結晶を真空中で恒量まで乾燥させる。白色で硬質の緻密な結晶７１．７ｇを得る。これは、３つすべての反応ステップに渡る理論値（３４０．４２）の６４．８％の収率に相当する。異性体混合物の結晶は、８７〜９０℃で融解し、Karl Fischer水分測定に従って、水２．０２重量％を含有する。母液および洗浄に使用した溶媒を、一緒に真空中で濃縮する。黄色がかった油１２．３ｇを得る。
【００６３】
変形１ｄ
加水分解前の溶媒の交換
１ｄ．２）エノールの塩素化
実施例１と同様に、Friedel-Crafts反応およびエノールの塩素化を、溶媒として１，２−ジクロロベンゼンを用いて実施する。黄色がかった液体４６０．６ｇを得る。生成物であるビス［４−（２−クロロ−２−メチル−プロピオニル）−フェニル］−メタンを主成分とする異性体混合物は、次の反応の前に蒸気蒸留によって溶媒１，２−ジクロロベンゼンを除去する。蒸留のヘッド温度は、約９５℃であり、蒸留を約４時間続ける。１，２−ジクロロベンゼン約１４５mlを回収する。残留物である黄色がかったエマルジョンをトルエン１９５ｇで希釈し、まだ温かい間に水と分離する。有機相４６２．７ｇを得て、これを更に精製せずに次の反応で使用する。ＧＣおよび1Ｈ−ＮＭＲスペクトルでは、新しい溶媒トルエンを除外して、ｐ，ｐ−異性体約８７％およびｍ，ｐ−異性体約１２％を検出する。
【００６４】
１ｄ．３）加水分解
３０％まで濃縮したＮａＯＨ  ２０８．０ｇ（１．５６mol）および脱イオン水２０８mlおよびメタノール２０５．７ｇを一緒にする。温度は、約３８℃に上昇する。次いで、混合物を油浴によって５０℃に加熱する。次いで、塩素化反応からのビス［４−（２−クロロ−２−メチル−プロピオニル）−フェニル］−メタンと［３−（２−クロロ−２−メチル−プロピオニル）−フェニル］−［４−（２−クロロ−２−メチル−プロピオニル）−フェニル］−メタンのと異性体混合物の、トルエン中の溶液４６２．７ｇ（０．６５mol）を約１時間の期間で十分に攪拌しながら滴下し、メタノール１０３ｇで更に希釈する。内部温度は、５５〜６０℃にゆっくりと上昇する。次いで、アルカリ性混合物（ｐＨ約１１）を約３〜４時間の間５５〜６０℃で攪拌する。変換を、1Ｈ−ＮＭＲサンプルで点検する。次いで、混合物を２７℃に冷却し、１６％塩酸約７３．４ｇを滴下してｐＨ約１〜２に調整する。エマルジョンの色は、赤色から赤味がかった色に変わる。次いで、混合物を５５〜６０℃にて約１００分間攪拌する。加水分解が完了すると、反応混合物を希薄水酸化ナトリウム溶液（１５％）約９．４ｇで中和する。２相を、約５０℃にて分離漏斗で分離する。トルエン２００mlおよび水２００mlを有機相に添加し、次いで、攪拌して、再度分離する。有機相は、ビス［４−（２−ヒドロキシ−２−メチル−プロピオニル）−フェニル］−メタンを主成分とする異性体混合物である。ＧＣおよび1Ｈ−ＮＭＲスペクトルでｐ，ｐ−異性体約８８％およびｍ，ｐ−異性体約１１％を検出する。温有機相をトルエン３００mlで再度希釈し、次いで、水約３０ｇをそこに加える。溶液に、４０〜３５℃にて水含有結晶を播種し、結晶化の後、後で約５０℃に加熱する。濃い懸濁物をゆっくり冷却し、後に氷水浴によって更に冷却する。次いで、それを濾過し、トルエン２００mlで洗浄する。白色結晶を、真空中で恒量まで乾燥させる。結晶水を含有する白色のかさ高い結晶１７３．１ｇを得る。これは反応ステップ３つのすべてに渡る理論値（３５８．４４）の７４．３％のｔ．ｑ．収率に相当する。異性体混合物の結晶は７０．６−７１．７℃で融解し、Karl Fischer水分測定に従って、水４．８重量％を含有する。
【００６５】
母液および洗浄に使用した溶媒を、一緒に真空中で濃縮する。赤味がかった粘性の油の残留物４７．７ｇを得る。
【００６６】
１ｄ．４）エノールの塩素化
実施例１．１および１．２と同様に、１，２−ジクロロベンゼンを溶剤として使用してFreidel-Crafts反応およびエノールの塩素化を実施する。黄色がかった液体４５７．２ｇを得る。生成物である、ビス［４−（２−クロロ−２−メチル−プロピオニル）−フェニル］−メタンを主成分とする異性体混合物は、次の反応の前に蒸気蒸留によって溶媒１，２−ジクロロベンゼンを除去する。蒸留のヘッド温度は、約９５℃であり、蒸留を、約４時間続ける。１，２−ジクロロベンゼン約１５０mlを回収する。残留物である黄色がかったエマルジョンをトルエン１９５ｇで希釈し、まだ温かい間に水と分離する。有機相４５９．７ｇを得て、これを更に精製せずに次の反応で使用する。ＧＣおよび1Ｈ−ＮＭＲスペクトルでは、新しい溶媒トルエンを除外して、ｐ，ｐ−異性体約８７％およびｍ，ｐ−異性体約１２％を検出する。
【００６７】
１ｄ．５）  加水分解
塩素化反応からのビス［４−（２−クロロ−２−メチル−プロピオニル）−フェニル］−メタンと［３−（２−クロロ−２−メチル−プロピオニル）−フェニル］−［４−（２−クロロ−２−メチル−プロピオニル）−フェニル］−メタンとの異性体混合物のトルエン中の溶液４５９．７ｇ（０．６５mol）を反応フラスコに導入し、メタノール３０８．５ｇで希釈する。次いで、混合物を油浴によって５０℃に加熱する。次いで、３０％に濃縮したＮａＯＨ  ２０８．０ｇ（１．５６mol）を約１時間の期間で十分に攪拌しながら滴下する。内部温度は、５５〜６０℃にゆっくりと上昇する。次いでアルカリ性混合物（ｐＨ約１１）を約３時間の間５５〜６０℃で攪拌する。変換を、1Ｈ−ＮＭＲサンプルで点検する。次いで、混合物を４０℃に冷却し、１６％塩酸約５８．２ｇを滴下してｐＨ約１〜２に調整する。エマルジョンの色は、赤色から赤味がかった色に変わる。次いで、混合物を更に５５〜６０℃にて約２時間攪拌する。加水分解が完了すると、反応混合物を希薄水酸化ナトリウム溶液（１５％）約４．３ｇで中和する。２相を、約５０℃にて分離漏斗で分離する。トルエン２００mlおよび水２００mlを有機相に添加し、次いで、攪拌して、再度分離する。1Ｈ−ＮＭＲスペクトルでｐ，ｐ−異性体約８８％およびｍ，ｐ−異性体約１１％を検出する。温有機相をトルエン３００mlで再度希釈し、次いで、水約３０ｇをそこに添加する。溶液は、３８℃にて結晶化を開始し、結晶化の後、後で再度約５０℃に加熱する。懸濁物をゆっくり冷却し、後に氷水浴によって更に冷却する。次いで、それを濾過し、トルエン２００mlで洗浄する。白色結晶を、真空中で恒量まで乾燥させる。結晶水を含有する白色結晶１８０．５ｇを得る。これは、３つすべての反応ステップに渡る理論値（３５８．４４）の７７．５％のｔ．ｑ．収率に相当する。異性体混合物の結晶は、７２．１〜７４．７℃で融解し、Karl Fischer水分測定に従って、水４．７重量％を含有する。結晶中のメタ−パラ化合物の総含有率を、実施例１ｅの終わりに間接的に測定する。
【００６８】
１ｄ．５ａ）母液の精製
母液および洗浄に使用した溶媒を、一緒に真空中で濃縮する。赤味がかった粘性油４０．０ｇを得る。油を、Ｍｅｒｃｋからのシリカゲル６０（０．０４０〜０．０６３mm）上でのフラッシュクロマトグラフィーによって精製する。エチルアセテートとヘキサンの混合物を１：２の比で溶出液として使用する。赤味がかった黄色の油２８．５ｇを主画分として分離する。それは薄層クロマトグラム中の純生成物である。芳香族プロトンの積分の評価によって測定したｐ，ｐ−異性体約３６％およびｍ，ｐ−異性体約６４％を1Ｈ−ＮＭＲスペクトルで検出する。
【００６９】
変形１ｅ
結晶化後の異性体の分布の測定
実施例１と同様に、ジフェニルメタンを１，２−ジクロロベンゼン中でイソ酪酸クロライドによってアシル化して、次いで、中間精製を行わずにジケトン混合物を塩素化し、最終的に加水分解を水酸化ナトリウム溶液と、メタノールの添加によって実施する。パラ−パラ化合物とメタ−パラ化合物との間の異性体の分布は、結晶化まで生成物が分離されないことから、３つすべてのステップに渡ってメタ−パラ化合物約１２％を維持する。水性相の分離後、トルエンおよび水を実施例１．３ｂと同様に添加する。溶液は、約３０℃で結晶化する。それを物質がほぼすべて溶解するまで約５０℃に再度加熱し、次いで、懸濁物を冷たいうちに攪拌する。翌朝、混合物を氷水浴によって５℃に冷却し、次いで、５時間後に濾過する。１，２−ジクロロベンゼンを置換するために、結晶をトルエンおよびヘキサン混合物で洗浄する。白色結晶１７３．２ｇを真空中で約３０℃にて恒量まで乾燥させる。結晶水を含有する細粒白色結晶１４８．４ｇを得る。これは、３つすべての反応ステップに渡る理論値（３５８．４４）の７８．６％の収率に相当する（０．５２６５mol）。異性体混合物の結晶は、７１〜７３℃で融解し、Karl Fischer水分測定に従って、水４．６重量％を含有する。数週間後、融解範囲は、７６．０〜７７．５℃に安定する。
【００７０】
母液である、黄色がかった溶液５２８ｇを真空回転蒸発器で濃縮し、次いで、溶媒１，２−ジクロロベンゼンを蒸気蒸留によって除去する。蒸留のヘッド温度は、約９５℃であり、蒸留を約１時間続ける。油を水から分離し、次いで、約６０℃にて、良好な真空（０．５mbar）下で、溶媒を完全に除去する。濃厚な褐色がかった油３６．７ｇを得る。芳香族プロトンの積分の評価によって測定したｐ，ｐ−異性体約４２％およびｍ，ｐ−異性体約５８％を、濃縮した母液の1Ｈ−ＮＭＲスペクトルで検出する。
【００７１】
結晶は、1Ｈ−ＮＭＲスペクトルでごく少量のｍ，ｐ−異性体を有する。結晶中のメタ−パラ化合物の割合は、1Ｈ−ＮＭＲスペクトルの同じ位置に発生する二次生成物の共鳴および１，２−ジクロロベンゼンの痕跡のために、長期に渡ってはっきりしなかった。前の蒸気蒸留によって１，２−ジクロロベンゼンを除去しない場合、1Ｈ−ＮＭＲスペクトル内のメタ−パラ異性体の積分は視認できない。
【００７２】
結晶中のパラ−パラ化合物とメタ−パラ化合物との間の異性体の分布を一層良好に測定および監視するために、トルエンと水とから、より大きなサンプルを再結晶させる。正確な手順は、以下の通りである。
【００７３】
実施例１ｅからの結晶生成物１２０．０ｇのサンプルをトルエン１８０ｇに５５℃で溶解させ、水２０ｇをそこに添加した。次いで、溶液を攪拌しながら、ゆっくりと冷却させる。溶液は、約４９℃で結晶化し、温度を、約５６℃に上昇させる。それを冷却せずに一晩攪拌して、反応を完了させ、次いで、約５℃に冷却する。２時間後、吸引フィルタを通す濾過を実施する。濾過生成物を冷トルエン３０ｇで洗浄し、乾燥キャビネット内の真空中で、室温〜４０℃の間で乾燥させる。７４〜７９℃で融解する硬質白色結晶１１８．３ｇを得る。トルエン性母液（約１９５ｇ）を濃縮して乾燥させる。黄色がかった油１．７ｇが残り、1Ｈ−ＮＭＲスペクトル（３００MHz）では、メタ−パラ化合物約６０％を示す。これはメタ−パラ化合物１．０ｇに相当し、使用した結晶中のメタ−パラ化合物約０．８５％の含有率に相当する。トルエンおよび水から得られた結晶のサンプル１００ｇを更に同様に再結晶させると、トルエン性濾液を与え、それは無色油４．６ｇに濃縮した後に、1Ｈ−ＮＭＲスペクトルでメタ−パラ化合物約２．０％を示す。これは、メタ−パラ化合物０．１ｇに相当し、使用した結晶中のメタ−パラ化合物約０．１０％の含有率に相当する。約０．８５％および約０．１０％の２つの含有率を一緒に加えて、試験した結晶中のメタ−パラ化合物の総含有率は約０．９％〜約１．０％になる。この推定は、今日では、十分に正確なものである。
【００７４】
同様の方法で、実施例１ｄ．５からの結晶生成物のサンプル１２０．０ｇをトルエン１８０ｇに６２℃で溶解させ、水２３ｇをそこに添加する。溶液を同じ方法で冷却および結晶化する。懸濁物を一晩攪拌して反応を完了させ、次いで、室温下で濾過する。結晶をトルエン９０ｇで洗浄し、乾燥キャビネット内の真空中で室温〜４０℃の間で乾燥させる。７０〜７６℃で融解する硬質白色結晶１１４．１gを得る。トルエン性母液を濃縮して乾燥させる。黄色がかった油５．１ｇが残り、1Ｈ−ＮＭＲスペクトル（３００MHz）では、メタ−パラ化合物約３６％を示す。これは、メタ−パラ化合物１．８４ｇに相当し、使用した結晶から抽出されたメタ−パラ化合物約１．５％の含有率に相当する。試験した結晶中のメタ−パラ化合物の総含有率は、約１．５％〜約１．７％と推定される。芳香族プロトンの積分の評価による1Ｈ−ＮＭＲスペクトル（３００MHz）からのメタ−パラ化合物の総含有率の直接推定は、このような少量ではもはや信頼できない。
【００７５】
変形１ｆ
加水分解後の溶媒の交換および結晶中での異性体の比の調整
実施例１と同様に、ジフェニルメタンを１，２−ジクロロベンゼン中でイソ酪酸クロライドによってアシル化して、次いで、中間精製なしでジケトン混合物を塩素化し、最終的に、水酸化ナトリウム溶液と、メタノールの添加によって加水分解を実施する。パラ−パラ化合物とメタ−パラ化合物との間の反応混合物中の異性体の分布は、結晶化まで生成物が分離されないことから、３つすべてのステップに渡ってメタ−パラ化合物約１２％を維持する。水性相を分離した後、有機相は、実施例１の改良において、約９５〜１００℃で蒸気蒸留を施し、１，２−ジクロロベンゼンを除去する。１，２−ジクロロベンゼン約１５４ｇを回収する。６０℃よりも低い水によって結晶化する傾向のある、濃黄色の油を得る。油を更なる溶媒を加えずに、大量の水によって結晶化させる。ゆっくりと冷却することで湿潤な淡黄色小球が発生し、これらを濾過して真空中で約３５〜４０℃にて乾燥させる。結晶の1Ｈ−ＮＭＲスペクトルにおいて、パラ−パラ化合物とメタ−パラ化合物との間の異性体の分布は、油のサンプルの1Ｈ−ＮＭＲスペクトルの場合と同じであり、すなわちパラ−パラ異性体約８８％およびメタ−パラ異性体約１２％である。それはもはや、1Ｈ−ＮＭＲスペクトルの評価を妨害する１，２−ジクロロベンゼンを何ら含有しない。淡黄色の粗生成物も驚くべきことに、ＴＬＣでは純粋である。６３〜７２℃で融解する、黄色がかった顆粒２２２．９ｇを得る。これは、開始バッチサイズ０．６５molを用いた３つの反応ステップに渡る９５．７％の収率に相当する（実施例１ｆ）。
【００７６】
その粗生成物から、種々の少量のトルエンを添加した水からの結晶を制御することにより、異性体を選択した組成で有する生成物を製造することが可能である。したがって、メタ−パラ化合物の一部を種々の少量のトルエンと共に濾別することができる。1Ｈ−ＮＭＲスペクトルにおけるトルエン性濾液およびその異性体組成物から、1Ｈ−ＮＭＲスペクトルにおける結晶の量およびそれらの異性体組成と同様に、結晶中の異性体組成を更に正確に計算しおよび確認することが可能である。
【００７７】
その黄色がかった粗生成物６０ｇのサンプルを水９０ｇ中で加熱および溶融させる。トルエン９０ｇを約８０℃にて添加する。混合物をゆっくり冷却して結晶化させ、懸濁物を濾過して水で洗浄する。結晶を真空中で乾燥させる。６７〜７２℃で融解する、やや黄色がかった結晶５０ｇを得る。濃縮濾液からの油である黄色がかった油７．０ｇの1Ｈ−ＮＭＲスペクトルの評価は、メタ−パラ化合物約７５％およびパラ−パラ化合物約２５％を示す。その損失を結晶５０ｇとして逆算し、結晶中のメタ−パラ化合物の含有率を新たに約３．９％と求める。これは、メタ−パラ化合物約４％を含有する結晶の1Ｈ−ＮＭＲスペクトルの評価によって確認する（実施例１ｆａ）。
【００７８】
黄色がかった粗生成物の更なるサンプル６０ｇを水５０ｇ中で加熱および溶融させる。トルエン４０ｇを約８０℃にて添加する。混合物をゆっくり冷却して結晶化させ、懸濁物を濾過して水で洗浄する。結晶を真空中で乾燥させる。６６〜７２℃で融解する、黄色がかった結晶５４ｇを得る。濃縮濾液からの油である黄色がかった油４．７ｇの1Ｈ−ＮＭＲスペクトルの評価は、メタ−パラ化合物約７５％およびパラ−パラ化合物約２５％を示す。その損失を結晶５４ｇとして逆算し、結晶中のメタ−パラ化合物の含有率を新たに約６．８％と求める。これは、メタ−パラ化合物約７％を含有する結晶の1Ｈ−ＮＭＲスペクトルの評価によって確認する（実施例１ｆｂ）。
【実施例２】
【００７９】
対応する水分含有異性体混合物からの無水結晶性異性体混合物の調製
使用した実施例１．３ａからの結晶性開始物質は、６８〜７０℃で融解し、水５．０２重量％を含有する。結晶は、６．６９；９．６７；１３．９５；１５．１１；１６．３５；１７．５７；１９．４３；２１．３９；２２．１７；２３．３５；２５．９３；２７．１１；２７．７９；２８．７３；３４．８３；４１．１５の２θ角に特徴的なラインを有するＸ線粉末スペクトルを示す。
【００８０】
生成物を溶解させるために、実施例１．３ａからの異性体混合物３０ｇをトルエン１７０ｇ中で７０℃に加熱する。６５℃において、すべての物質が溶解した。水数滴が分離漏斗で分離できない。次いで、無水塩化カルシウム１０ｇをトルエン溶液に添加する。攪拌を６５℃にて１時間の間実施した後に、濾過する。トルエン溶液を真空回転蒸発器で濃縮し、高真空下で乾燥させる。黄色がかった油２５．２ｇを得て、２４時間より長く経過した後にゆっくりと結晶化を開始する。異性体混合物の結晶は、８９．２〜９１．２℃で融解し、Karl Fischer水分測定に従って、水０．０９重量％を含有する。１０．７１；１１．１９；１６．４３；１７．２５；１７．８７；２１．５３；２２．５９；２５．９９；２８．７５の２θ角に特徴的なラインを有するＸ線粉末スペクトル。
【実施例３】
【００８１】
ビス［４−（２−ヒドロキシ−２−メチル−プロピオニル）−フェニル］−メタン、式IIａまたはIIの化合物の調製
３．１）Freidel-Crafts反応および分離
ジフェニルメタン１６８．２ｇ（１．０mol）、イソ酪酸クロライド２４５．１ｇ（２．３mol）および１，２−ジクロロベンゼン１５０mlを一緒にして、氷浴によって５〜０℃に冷却する。アシル化を、実施例１と同様に実施する。ワークアップの後、有機相を水で洗浄し、次いで、真空回転蒸発器で約６０℃および約２５mbarにて濃縮する。次いで、有機相を高真空下で完全に濃縮する。溶媒１，２−ジクロロベンゼンをいくらか含有する黄色の液体３９５．８ｇを得る。これは理論値の１２８％の粗収率に相当する。生成物は、ビス［４−（２−メチル−プロピオニル）−フェニル］−メタンを主成分とする異性体混合物であり、1Ｈ−ＮＭＲスペクトルでは溶媒１，２−ジクロロベンゼンを除いて、ｐ，ｐ−異性体８６．７％、ｍ，ｐ−異性体１１．１％、ｍ，ｍ−異性体０．７％およびｐ−モノ化合物１．５％を検出する。生成物をヘキサン１００mlに溶解させ、冷蔵庫内で結晶化させる。結晶を濾別し、冷ヘキサンで洗浄して、真空中で乾燥させる。白色結晶１６９ｇを得て、これらを温ヘキサン７０mlに再び溶解させる。生成物を再度結晶化させ、濾別して、洗浄および乾燥させる。４２〜４４℃で融解する白色結晶１６０ｇを得る。いま、ＧＣおよび1Ｈ−ＮＭＲスペクトルにてパラ−パラ異性体９７．３％およびメタ−パラ異性体２．７％を検出する。
【００８２】
濾液約３５０ｇを別に取り、実施例４．１で別途に加工する。
【００８３】
３．２）ｐ，ｐ−ジケトン、ビス［４−（２−メチル−プロピオニル）−フェニル］−メタンのエノールの塩素化
Friedel-Crafts反応からの［３−（２−メチル−プロピオニル）−フェニル］−［４−（２−メチル−プロピオニル）−フェニル］−メタン２．７％を有する再結晶化ビス［４−（２−メチル−プロピオニル）−フェニル］−メタン６０．０ｇ（０．１９４５mol）をクロロベンゼン１５０mlに溶解させ、油浴によって５５〜６０℃に加熱する。塩素化を実施例１．２と同様に実施する。黄色がかった液体７３．８ｇを得て、液体は、結晶化を開始する。生成物は、ヘキサン７５ｇと、次いで、メタノール６５ｇから再結晶化させ、濾過および乾燥させる。７０．４〜７３．１℃で融解する白色結晶３０．６ｇを得る。ここで1Ｈ−ＮＭＲスペクトルにてｐ，ｐ−異性体９９％およびｍ，ｐ−異性体約１％を検出する。
【００８４】
３．３ａ）ｐ，ｐ−ジクロロ化合物、ビス［４−（２−クロロ−２−メチル−プロピオニル）−フェニル］−メタンの加水分解
トルエン３０ｇおよびメタノール１０ｇに溶解させた、塩素化反応からのビス［４−（２−クロロ−２−メチル−プロピオニル）−フェニル］−メタン２５．０ｇ（０．０６６mol）を実施例１、変形１．３ａと同様に加水分解する。有機相を分離した後、温有機相（約５０℃）を溶媒（トルエン３０ml）で希釈し、次いで、水約３ｇをそこへ添加する。溶液は、約３０℃にて自然に結晶化を開始する。実施例１、変形１．３ｂと同様にワークアップをした後、結晶水を含有する顆粒状結晶１９．２ｇを得る。これは、ビス［４−（２−ヒドロキシ−２−メチル−プロピオニル）−フェニル］−メタンの理論値（３５８．４４）の８０．８％の収率に相当する。次いで、1Ｈ−ＮＭＲスペクトルでは、＞９９％のパラ−パラ異性体および＜１％のメタ−パラ異性体を検出する。結晶は、７７．９〜７８．７℃で融解し、Karl Fischer水分測定に従って、水４．８２重量％を含有する。
【００８５】
３．３ｂ）無水、無異性体ビス［４−（２−ヒドロキシ−２−メチル−プロピオニル）−フェニル］−メタン
結晶水を含有する結晶（実施例３．３ａ）５ｇをトルエン５０mlに溶解させ、６０℃に加熱する。次いで、無水塩化カルシウム５ｇを添加し、攪拌を２時間実施する。懸濁物を濾過し、濾液を真空回転蒸発器で約２０mlまで濃縮する。生成物は室温にて一晩結晶化を開始する。結晶を少量のトルエンで洗浄し、真空中で乾燥させる。白色結晶２．８ｇを得る。次いで、1Ｈ−ＮＭＲスペクトルでは、＞９９．５％のパラ−パラ異性体とおよび＜０．５％のメタ−パラ異性体を検出する。結晶は、９１．３〜９２．０℃にて融解し、Karl Fischer水分測定に従って、＜０．１重量％の水分を含有する。
【００８６】
３．３ｃ）無異性体加水分解生成物の再結晶化
生成物を溶解するために、結晶水を含有する無異性体ビス［４−（２−ヒドロキシ−２−メチル−プロピオニル）−フェニル］−メタン５０ｇをトルエン７５ｇ中で７０℃に加熱する。６８℃にてすべての物質が溶解した。更に水７．８ｇを添加する。温度は、油浴によって制御する。５０℃にて最初の結晶が自然に形成を開始する。結晶化が完了したら、懸濁物を吸引フィルタで濾過して、冷トルエン６２．５ｇで洗浄する。白色結晶５５．４ｇを真空中で恒量まで乾燥させる。結晶水を含有する白色、顆粒状の緻密な結晶４４．７ｇを得る。無異性体生成物の結晶は、８１．８〜８４．３℃で融解し、Karl Fischer水分測定に従って、水５．１０重量％を含有する。６．６７；９．６５；１４．００；１４．８５；１５．１５；１５．４７；１５．９５；１６．４１；１７．６９；１９．８１；２０．２１；２１．３９；２２．１７；２２．６１；２３．３９；２５．９１；２７．１３；２７．９１；２８．６７の２θ角に特徴的なラインを有するＸ線粉末スペクトル。母液を真空中で濃縮する。黄色がかった油１．１ｇを得、これは結晶化する。
【実施例４】
【００８７】
［３−（２−ヒドロキシ−２−メチル−プロピオニル）−フェニル］−４−（２−ヒドロキシ−２−メチル−プロピオニル）−フェニル］−メタン、式Ｉの化合物の調製
４．１）Freidel-Crafts反応および分離
ジフェニルメタン１６８．２ｇ（１．０mol）、イソ酪酸クロライド２４５．１ｇ（２．３mol）および１，２−ジクロロベンゼン１５０mlとを一緒にし、氷浴によって５〜０℃に冷却する。アシル化は、実施例３．１において実施する。ワークアップの後、有機相実施例３．１で濃縮し、ヘキサンから結晶化させる。結晶ビス［４−（２−メチル−プロピオニル）−フェニル］−メタンをヘキサンから再度、再結晶化し、実施例３．２で塩素化する。濾液約３５０ｇを実施例４．１で別個に加工する。実施例３．１からの濾液を真空回転蒸発器で濃縮し、次いで、Freidel-Crafts反応からの他の適切なジクロロベンゼン溶液と一緒にする。水１００ｇを黄色の溶液に添加し、混合物から溶媒の１，２−ジクロロベンゼンを蒸気蒸留によって除去する。蒸留のヘッド温度は、約９５℃であり、蒸留を約４時間続ける。１，２−ジクロロベンゼン約１５５mlを回収する。残留物を水から分離する。黄色がかった油１７０．４ｇを得る。ヘキサン５８ｇを添加し、熱いうちに溶解を実施する。溶液を室温まで冷却し、次いで、氷浴によって更に冷却する。白色結晶が生成する。それらを濾別して、ヘキサン約１５０ｇで洗浄する。母液を真空回転蒸発器で濃縮する。赤味がかった黄色の油８０ｇを得、これは、1Ｈ−ＮＭＲスペクトルで、ｍ，ｐ−異性体約２４％を示す。更なるヘキサン２０ｇを油に添加し、結晶化の目的で混合物を冷蔵庫内に置く。液体を外に出して、真空回転蒸発器で濃縮する。赤味がかった黄色の油４５ｇを得、これは、1Ｈ−ＮＭＲスペクトルで、ｍ，ｐ−異性体約３７％を示す。種々の結晶性部分を乾燥させ、純粋なｐ，ｐ−異性体の調製に使用する。液体部分４５ｇをＶａｒｉａｎからの分離用ＨＰＬＣカラムでいくつかに分離する。分離が不完全であるため、上部の最初の画分のみを収集し、後の画分は、あまり多くのｐ，ｐ−異性体を含有することから、再度戻して供給する。何回もカラムを通過させた後、前の画分からメタ−パラ異性体である［３−（２−メチル−プロピオニル）−フェニル］−［４−（２−メチル−プロピオニル）−フェニル］−メタン１．９ｇを得、それらは、ＧＣおよび1Ｈ−ＮＭＲでｍ，ｐ−異性体約９４％を含有し、更にｍ，ｍ−異性体約３％およびｐ，ｐ−異性体約３％を含有する。収集した黄色がかった油１．９ｇを、更なる精製は行わずに臭素化する。
【００８８】
４．２）ｍ，ｐ−ジケトン、［３−（２−メチル−プロピオニル）−フェニル］−［４−（２−メチル−プロピオニル）−フェニル］−メタンのエノール臭素化
分離された［３−（２−メチル−プロピオニル）−フェニル］−［４−（２−メチル−プロピオニル）−フェニル］−メタン１．９６ｇ（６．１６mmol）をクロロベンゼン２０mlに溶解させ、クロロスルホン酸１滴をそこに添加する。次いで、臭素１．９７ｇ（１２．３２mmol）をクロロベンゼン５０mlに溶解させ、約３時間の期間で室温において滴下する。変換を、1Ｈ−ＮＭＲスペクトルで点検する。やや黄色がかった溶液を回転蒸発器で濃縮する。黄色の油である［３−（２−ブロモ−２−メチル−プロピオニル）−フェニル］−［４−（２−ブロモ−２−メチル−プロピオニル）−フェニル］−メタン２．９ｇを得る。
【００８９】
４．３）ｍ，ｐ−ジブロモ化合物、［３−（２−ブロモ−２−メチル−プロピオニル）−フェニル］−［４−（２−ブロモ−２−メチル−プロピオニル）−フェニル］−メタンの加水分解
３０％に濃縮したＮａＯＨ  ２．０ｇ（１５mmol）、脱イオン水２０mlおよびメタノール２０mlを一緒にし、油浴によって５０℃に加熱する。次いで、トルエン２０mlおよびメタノール１０mlに溶解させた［３−（２−ブロモ−２−メチル−プロピオニル）−フェニル］−［４−（２−ブロモ−２−メチル−プロピオニル）−フェニル］−メタン２．９ｇ（６．１６mmol）を約１時間の期間で十分に攪拌しながら滴下する。次いで、アルカリ性混合物（ｐＨ約１２）を約３時間５５〜６０℃で攪拌する。変換を1Ｈ−ＮＭＲサンプルで点検する。次いで、混合物を、１６％塩酸約１．０ｇを滴下して約１〜２のｐＨに調整し、反応を完了させるために１時間５０℃で攪拌する。変換を1Ｈ−ＮＭＲサンプルで点検する。加水分解が完了した時に、反応混合物を少量の希薄水酸化ナトリウム溶液によって中和する。２相を、分離漏斗で分離する。有機相を回転蒸発器で濃縮する。褐色がかった油２．８ｇを得る（実施例４．３）。それをトルエン２０mlに溶解させ、水１０mlで洗浄する。トルエン溶液を回転蒸発器で濃縮し、高真空下で乾燥させる。黄色がかった油２．０ｇを得る。芳香族プロトンの積分の評価によって測定したｍ，ｐ−異性体約９４％、ｍ，ｍ−異性体約３％およびｐ，ｐ−異性体約３％を1Ｈ−ＮＭＲスペクトルで検出する。液体ｍ，ｐ−異性体から非含水結晶が生成した。
【００９０】
実施例１ｄ．５からの母液のサンプルを、Ｍｅｒｃｋからのシリカゲル６０（０．０４０〜０．０６３mm）上でフラッシュクロマトグラフィーにより精製する。エチルアセテートとヘキサンとの混合物を１：２の比で溶出液として使用する。非常に驚くべきことに、メタ−パラ異性体の最大量が母液中に検出され、結晶中には検出されるはずである。芳香族プロトンの積分の評価によって測定したパラ−パラ異性体約３６％およびメタ−パラ異性体約６４％を1Ｈ−ＮＭＲスペクトルで検出する（実施例１ｄ．５ａ）。結晶中のメタ−パラ化合物の割合は約１〜２％に低下した。その値は、母液中の値に関する差から推定する。結晶の1Ｈ−ＮＭＲスペクトルにおいて、このような低い値は、大まかにしか推定できない。結晶化後の異性体の分布を測定するために改良された方法は、実施例１ｅに記載する。
【００９１】
クロマトグラフにかけた母液中のメタ−パラ化合物の割合は、水およびトルエンを溶媒として用いた粗生成物のこれまでの結晶化の場合、６０〜８０％である。結晶中のメタ−パラ化合物の割合は大半の場合において、約１〜３％に低下した。これらの値は、母液中の値に対する差から計算する。結晶の1Ｈ−ＮＭＲスペクトルでは、このような低い値は大まかにしか推定できない。
【００９２】
〔応用実施例Ａ１〕
ＵＶインクジェット試験処方、顔料粉末
顔料濃縮物を、表１に示した原料を使用してビードミル内で調製する。顔料濃縮物１５部を反応性希釈剤（Viajet 400、UCB）７９．５０部、レベリング剤（DOW Corning 57、DOW Corning）０．４０部、および光開始剤６部または８部と混合して、最終インクを与える。
【００９３】
【表１】
2006524731.tif 000006
【００９４】
ViaJet 100は、ＵＶインクジェットインク用顔料濃縮物の製造に使用される独特の、１００％固形分顔料粉砕ビヒクルである。Florstabは、ＵＶ硬化系用の缶入り安定剤である。
【００９５】
ＵＶインクジェット試験処方の硬化性能
インクを、K-bar １２μmを使用して金属被覆紙に塗布する。２個の中圧水銀灯のＵＶ光への露光時に（それぞれ１２０W/cm）、インクの表面硬化を試験した（ティッシュペーパーを用いた乾燥摩擦試験）。硬化速度は、インクが完全に硬化し、不粘着性のＵＶ硬化ユニットのコンベヤベルトの最高速度に相当する。観測したデータを表２に示す。
【００９６】
【表２】
2006524731.tif 000007
【００９７】
〔応用実施例Ａ２〕
ＵＶインクジェット処方（低粘度インク）、顔料調製物
使用したＵＶインクジェット処方は、例えばＵＣＢからのVIAJET 400のような市販されているレットダウンビヒクルをベースとしている。
第一に、顔料濃縮物は、VIAJET 400  ６５重量部およびＮ−ビニルピロリドン１５重量部の混合物中に、１５ｍ／秒の分散機によって、顔料調製物（顔料および塩化ビニルコポリマー約５０重量％を含有する）２０重量部を１５分間分散させることにより調製する。
次いで、濃縮物２５重量部を反応性希釈剤７５重量部と２５：７５の比で磁気スターラーによって混合し、顔料２．０〜２．５重量％および光開始剤６〜８重量％を含有する最終インクをもたらす。組成を表３に示す。
【００９８】
【表３】
2006524731.tif 000008
ｘ＝最終インク中、光開始剤６％について８．０部；最終インク中、光開始剤８％について１０．７部
【００９９】
調製物Ａ．Pigment Yellow PY151/PY110
調製物Ｂ．Magenta Pigment調製物PR 202/PR 254
調製物Ｃ．銅フタロシアニンPigment Blue 15:3
調製物Ｄ．Black Pigment PB 7
【０１００】
顔料調製物は、良好な分散性および分散安定性を確保するために塩化ビニルコポリマー約５０％を含有している。調製物は、粒径の分布が狭く、小さい粒径を有している。
【０１０１】
インクジェット処方は、２０〜３３mPasの範囲の粘度を有する。
【０１０２】
ＵＶインクジェット試験処方の硬化性能
インクを、Citenso K Kontrol Coaterを用いて下塗りしたアルミニウム箔に厚さ１２μmの層として塗布する。それらを中圧水銀灯２個（それぞれ１２０W/cm）および場合により窒素パージを装備したＩＳＴ  ＵＶ硬化ユニットで、不粘着性の状態（乾燥摩擦試験）になるまで硬化させる。硬化速度は、ＵＶ硬化ユニットのコンベヤベルトの最高速度に相当し、この速度で、インクは完全に硬化し、不粘着性になった。観測したデータを表４に示す。
【０１０３】
【表４】
2006524731.tif 000009
IRGACURE 369：（４−モルホリノ−ベンゾイル）−１−ベンジル−１−ジメチル−アミノプロパン
IRGACURE 907：（４−メチルチオ−ベンゾイル）−１−メチル−１−モルホリノエタン
【国際調査報告】
2006524731.tif 000012
2006524731.tif 000013
2006524731.tif 000014